(57)【要約】【課題】高い光透過性を有すると共に、離解性がよく、剥離性の優れた、普通紙を基材とした粘着ラベル用剥離紙、この剥離紙を用いた粘着ラベル及びそれらの製造方法を提供すること。【解決手段】普通紙基材、樹脂層、剥離層からなる剥離紙において、該紙基材、もしくは該紙基材に接している樹脂層のうち、少なくともいずれかにシランカップリング剤が含まれていることを特徴とする剥離紙。【選択図】なし【特許請求の範囲】
【請求項１】
普通紙基材、樹脂層、剥離層からなる剥離紙において、該紙基材、もしくは該紙基材に接している樹脂層のうち、少なくともいずれかにシランカップリング剤が含まれていることを特徴とする剥離紙。
【請求項２】
シランカップリング剤が前記普通紙基材に含まれており、前記樹脂層と剥離層が順次積層されていることを特徴とする請求項１に記載の剥離紙。
【請求項３】
シランカップリング剤が前記普通紙基材に含まれており、該紙基材の一方の面に前記樹脂層と剥離層が順次積層され、もう一方の面に樹脂層が形成されていることを特徴とする請求項１に記載の剥離紙。
【請求項４】
９４０ｎｍ〜９６０ｎｍの光透過率が、３５％以上であることを特徴とする請求項１乃至３のいずれかに記載の剥離紙。
【請求項５】
シランカップリング剤が、下記化学式（１）、（２）で表わされることを特徴とする、請求項１乃至４のいずれかに記載の剥離紙。
【化１】
2014030976.tif 000007
【請求項６】
前記樹脂層を形成する樹脂が、アクリル、ＰＶＡ、ＳＢＲからなる群から選ばれた少なくとも一つであることを特徴とする請求項１乃至５のいずれかに記載の剥離紙。
【請求項７】
請求項１乃至６のいずれかに記載の剥離紙の剥離層上に、感圧性粘着剤層と表面基材とを順次積層してなることを特徴とする粘着ラベル。
【発明の詳細な説明】
【技術分野】
【０００１】
本発明は、高い光透過性を有すると共に、離解性、剥離性の優れた粘着ラベル用剥離紙及びその製造方法、並びに粘着ラベルに関する。
【背景技術】
【０００２】
基材及び剥離層からなる粘着ラベル用剥離紙は、ラベル、シール、ステッカー、ワッペン等の形態で、工業用、商業用又は家庭用に広く使用されているが、この粘着ラベル用剥離紙の基材としては、上質紙、片ツヤ紙又はクラフト紙等の普通紙とグラシン紙が用いられている。
【０００３】
グラシン紙は光透過性に優れるため、粘着ラベル用剥離紙の基材として広く使用されているが、強い叩解処理が施された化学パルプを原料とし、さらにキャレンダー処理が施されていることから、フリーネスが３００ｍｌＣＳＦ以下であり、空隙率も約２０〜３０％ときわめて低いため、一般的な上質紙、片ツヤ紙及びクラフト紙等の普通紙に比べると離解性（再生紙へのリサイクル性）に劣るという問題がある。
【０００４】
グラシン紙の離解性の問題を改善する方法として、フリーネスの調整により光透過率を若干低下させて、離解性を向上させる技術が報告されている。
例えば、特許文献１には、フリーネスが１３０〜２４０ｍｌＣＳＦのパルプを使用して、コッブサイズ度（３０秒）が３５〜６５ｇ／ｍ２としたグラシン紙を使用した剥離紙、特許文献２には、フリーネスが１３０〜２４０ｍｌＣＳＦのパルプで抄造された紙を１０〜５０ｋｇ／ｃｍのニップで２本ロールを通過させた後、ＰＶＡ系樹脂水溶液を塗布して得られるグラシン紙を使用した剥離紙、特許文献３には、上記のＰＶＡを限定（重合度：１５００〜２７００、ケン化度：８０〜９０モル％）したアンダー液をオンマシーンコーテングして得られるグラシン紙を使用した剥離紙、特許文献４には、高叩解パルプ（９０−６０部：フリーネス１００〜２５０ｍｌＣＳＦ）と低叩解パルプ（１０−４０部：フリーネス４００ｍｌＣＳＦ以上）との混合により得られるグラシン紙を使用した剥離紙が開示されている。
しかしながら、これらいずれの提案においても、光透過性と離解性の両立については、いまだ満足すべきレベルには達していないものであった。
【０００５】
また、特許文献５によれば、粒子径０．４μｍ以下の顔料と水溶性高分子からなる下塗り層を設けたグラシン紙を使用した剥離紙、特許文献６によれば、ヤンキードライヤー処理により片艶を出した紙を多段キャレンダーで圧縮処理して得られた片艶紙に水系塗料を塗布して、コブサイズ度１０〜４０ｇ／ｍ２、ベック平滑度３００〜１０００ｓｅｃとし、基体に剥離剤層を設けた剥離紙、特許文献７によれば、重合度２００〜２０００のＰＶＡと潤滑剤としてポリオレフィンワックスを含有するバリアー層を設けた剥離紙が提案されている。
だが、これらについても、光透過性と離解性の両立については、いまだ満足すべきレベルではない。
【０００６】
一方、上質紙、片ツヤ紙又はクラフト紙等の普通紙は離解性には優れるが、普通紙を基材とした粘着ラベル用剥離紙では、光透過方式のラベル検知を行なうプリンタで使用する場合、センサーに対する光透過性がグラシン紙に比べて劣るという課題がある。
【０００７】
上記のような、普通紙を基材とした粘着ラベル用剥離紙の課題を解決するため、シリコーンの目止め層を設けた後、キャレンダー加工により光透過性を向上させる既存技術がある。
ただし、普通紙の光透過性を向上させるために、キャレンダーを強く掛けると、原紙の幅方向での紙厚バラツキが大きくなり、その原紙を用いて樹脂液やシリコーン液を安定塗工することができない。
また、キャレンダーを強く掛けると、原紙のコシが低下し、粘着ラベル用剥離紙に必要なコシを確保することができないといった問題がある。
【０００８】
また、光透過性を向上させる技術としては、特許文献８のように、基材にアクリル樹脂のような樹脂層を塗工する方法がある。このような方法で光透過性を向上させる場合、樹脂層が基材の繊維構造の空隙に充分浸透して空気を駆逐しうることが必要であるが、アクリル樹脂単体を塗工しただけでは基材に充分浸透させることができず、必要な光透過率は得られない。
【０００９】
さらにまた、特許文献９では、表面平滑性、バリア性、リサイクル性、シリコーン系剥離剤層との密着性を改善することを目的に、シランカップリング剤を含有したポリビニルアルコールを多孔性薄葉基材上に形成するという提案がなされているが、実施例にはポリビニルアルコール２０重量％の水溶液１００ｇに３−グリシドキシプロピルトリメトキシシラン１ｇを添加し、２５℃で１時間混合攪拌するという記載があることから、シランカップリング剤によって変性されたポリビニルアルコールを使用しており、この樹脂を利用しても、基材に充分浸透させることはできず、必要な光透過性は得られない。
【００１０】
また、特許文献１０でもシラン変性ポリビニルアルコールを剥離原紙のコーティング添加物としているが、上記と同様に、基材に充分浸透させることはできず、必要な光透過性は得られない。
【発明の概要】
【発明が解決しようとする課題】
【００１１】
本発明は、このような現状に鑑み、高い光透過性を有すると共に、離解性がよく、剥離性の優れた、普通紙を基材とした粘着ラベル用剥離紙、この剥離紙を用いた粘着ラベル及びそれらの製造方法を提供することをその課題とするものである。
【課題を解決するための手段】
【００１２】
筆者らは、鋭意工夫を行なった結果、基材の空隙への樹脂の染み込み量がシランカップリング剤によって変化することを見い出した。
すなわち、上記課題解決する手段は以下（１）〜（７）のとおりである。
（１）「普通紙基材、樹脂層、剥離層からなる剥離紙において、該紙基材、もしくは該紙基材に接している樹脂層のうち、少なくともいずれかにシランカップリング剤が含まれていることを特徴とする剥離紙」、
（２）「シランカップリング剤が前記普通紙基材に含まれており、前記樹脂層と剥離層が順次積層されていることを特徴とする前記第（１）項に記載の剥離紙」、
（３）「シランカップリング剤が前記普通紙基材に含まれており、該紙基材の一方の面に前記樹脂層と剥離層が順次積層され、もう一方の面に樹脂層が形成されていることを特徴とする前記第（１）項に記載の剥離紙」、
（４）「９４０ｎｍ〜９６０ｎｍの光透過率が、３５％以上であることを特徴とする前記第（１）項乃至第（３）項のいずれかに記載の剥離紙」、
（５）「シランカップリング剤が、下記化学式（１）、（２）で表わされることを特徴とする、前記第（１）項乃至第（４）項のいずれかに記載の剥離紙。
【００１３】
【化１】
2014030976.tif 000002
（６）「前記樹脂層を形成する樹脂が、アクリル、ＰＶＡ、ＳＢＲからなる群から選ばれた少なくとも一つであることを特徴とする前記第（１）項乃至第（５）項のいずれかに記載の剥離紙」、
（７）「前記第（１）項乃至第（６）項のいずれかに記載の剥離紙の剥離層上に、感圧性粘着剤層と表面基材とを順次積層してなることを特徴とする粘着ラベル」。
【発明の効果】
【００１４】
本発明によると、従来における諸問題を解決でき、高い光透過性を有する普通紙を基材に用いた粘着ラベル用剥離紙及び該粘着ラベル用剥離紙の製造方法を提供できる。
【発明を実施するための形態】
【００１５】
本発明は、普通紙基材上に剥離剤層を形成してなる粘着ラベルである。
前記普通紙としては、例えば、上質紙、片ツヤ紙、クラフト紙等の普通紙等が挙げられるが、特に木材パルプを原料とする普通紙を使用することが好ましい。
【００１６】
前記木材パルプとしては、例えば、広葉樹晒クラフトパルプ（ＬＢＫＰ）、針葉樹晒クラフトパルプ（ＮＢＫＰ）、広葉樹サルファイトパルプ（ＬＢＳＰ）、などが挙げられる。
前記パルプの叩解には、例えば、ビータ、リファイナー等を使用できる。
前記パルプを叩解した後に得られるパルプスラリーには、更に必要に応じて、各種添加剤、例えば、填料、乾燥紙力増強剤、サイズ剤、湿潤紙力増強剤、定着剤、ｐＨ調整剤、その他の薬剤などが添加される。
【００１７】
前記填料は、光透過性を著しく低下させない範囲で配合することができ、例えば、炭酸カルシウム、クレー、カオリン、白土、タルク、酸化チタン、珪藻土、硫酸バリウム、水酸化アルミニウム、水酸化マグネシウム、等が挙げられる。
前記乾燥紙力増強剤としては、例えば、カチオン化澱粉、カチオン化ポリアクリルアミド、アニオン化ポリアクリルアミド、両性ポリアクリルアミド、カルボキシ変性ポリビニルアルコール、等が挙げられる。
前記サイズ剤としては、例えば、脂肪酸塩、ロジン、マレイン化ロジン等のロジン誘導体、パラフィンワックス、アルキルケテンダイマー、アルケニル無水琥珀酸（ＡＳＡ）、エポキシ化脂肪酸アミド等の高級脂肪酸を含有する化合物、等が挙げられる。
前記湿潤紙力増強剤としては、例えば、ポリアミンポリアミドエピクロロヒドリン、メラミン樹脂、尿素樹脂、エポキシ化ポリアミド樹脂、等が挙げられる。
前記定着剤としては、例えば、硫酸アルミニウム、塩化アルミニウム等の多価金属塩、カチオン化澱粉等のカチオン性ポリマー、等が挙げられる。
前記ｐＨ調整剤としては、例えば、苛性ソーダ、炭酸ソーダ、等が挙げられる。
前記その他の薬剤としては、例えば、消泡剤、染料、スライムコントロール剤、蛍光増白剤、等が挙げられる。
【００１８】
前記普通紙の坪量は、４５〜７５ｇ／ｍ２が好ましく、５０〜６５ｇ／ｍ２がより好ましい。
前記普通紙の厚みは、４０〜８０μｍが好ましく、４５〜７０μｍがより好ましい。
前記普通紙の坪量または厚みが、上記範囲の上限からを外れると、得られる剥離紙の光透過率を好適な範囲に調節することができなくなることがある。
また、前記普通紙の坪量または厚みが、上記範囲の下限から外れると剥離紙として必要なコシを得られなくなる。
【００１９】
本発明は、シランカップリング剤を含む普通紙上に樹脂層を形成させること、または普通紙上にシランカップリング剤を含有させた樹脂層を形成することを特徴とするものである。
前記シランカップリング剤としては、３−アミノプロピルトリメトキシシラン、３−アミノプロピルトリエトキシシラン、３−アミノプロピルメチルジメトキシシラン、Ｎ−２−（アミノエチル）−３−アミノプロピルトリメトキシシラン、３−アクリロキシプロピルトリメトキシシラン、３−ウレイドプロピルトリエトキシシラン、３−メルカプトプロピルトリメトキシシラン等が挙げられるが、品質に応じて２種以上を併用することも勿論可能である。
この中で、特に好ましいシランカップリング剤としてはアミノ基を有するものである。
また、シランカップリング剤の使用量としては、基材重量に対して０．０５〜３０％であることが好ましく、さらに好ましい範囲は０．１〜１０％である。０．０５％以下だと効果は小さく、３０％以上となると効果がなくなる。
【００２０】
前記シランカップリング剤は加水分解して用いられるが、触媒として、酸性触媒、塩基性触媒を用いることができる。
前記触媒としては、塩酸、硝酸、硫酸、酢酸、リン酸、クエン酸、酒石酸、硫酸アルミニウム、アンモニア等が挙げられ、品質に応じて２種以上を併用することも勿論可能である。
これら触媒の使用量は特に限定されず、適宜設定される範囲で用いられる。
【００２１】
シランカップリング剤を定着させる方法は、事前に加水分解したものを基材に添加して定着させてから樹脂層を形成する方法と、事前に加水分解したものを基材に樹脂層を形成する際に同時に添加する方法をとることが可能である。
【００２２】
本発明では、前記樹脂層が、普通紙の繊維構造の空隙に充分浸透して空気を駆逐しうることが必要であり、同時に、セルロース繊維の屈折率（１．４９）に近接した屈折率（１．４５〜１．５３）を有するものであることが好ましい。
このような樹脂としては、カルボキシメチルセルロース、シュクロースアセテートイソブチレート、パラフィンワックスエマルジョン、ポリプロピレングリコールのグリセリルエーテル、ポリビニルアルコール樹脂、ポリエステル樹脂、スチレン系樹脂、ＳＢＲ系樹脂、アクリル系樹脂、アミノ樹脂、ウレタン樹脂、石油系樹脂等が挙げられるが、品質に応じて２種以上を併用することも勿論可能である。
この中で、特に好ましい樹脂としてはポリビニルアルコール樹脂、アクリル樹脂、ＳＢＲ樹脂である。
また、好ましい樹脂の使用量としては１ｇ／ｍ２〜５ｇ／ｍ２である。
【００２３】
前記樹脂層中には、無機フィラー又は有機フィラー、界面活性剤、各種添加剤、などを適宜配合することができる。
【００２４】
前記無機フィラー又は有機フィラーとしては、光透過性を著しく低下させない範囲で配合することができ、例えば、炭酸カルシウム、シリカ、酸化亜鉛、酸化チタン、水酸化アルミニウム、水酸化亜鉛、硫酸バリウム、クレー、タルク、表面処理されたカルシウムやシリカ等の無機顔料の他、尿素−ホルマリン樹脂、スチレン／メタクリル酸共重合体、ポリスチレン樹脂等の有機顔料が挙げられ、品質に応じて２種以上を併用することも勿論可能である。
【００２５】
前記界面活性剤としては、脂肪酸の金属石鹸類、ポリカルボン酸型高分子活性剤類、高級アルコールの硫酸エステル塩類、アルキルポリエーテルの硫酸エステル塩類、高級アルコールのエチレンオキサイド付加物類、アルキルアリールスルホン酸塩類、アルキルスルホン酸類、アリールスルホン酸類、リン酸エステル類、脂肪族リン酸エステル類、芳香族リン酸エステル類、ポリオキシエチレンアルキル硫酸エステル類、ポリオキシエチレンアリール硫酸エステル類、ポリオキシエチレンアルキルアリール硫酸エステル類、ジアルキルスルホコハク酸エステル類、アルキルベンゼンスルホン酸塩類、ポリオキシアルキレンアルキルエーテルリン酸エステル、ポリオキシアルキレンアリールエーテルリン酸エステル、ポリオキシアルキレンアルキルアリールエーテルリン酸エステル、アルキル硫酸ナトリウム、スルホコハク酸ジオクチルナトリウム塩、ポリアルキレングリコール（例えば、ポリオキシエチレンノニルフェニルエーテル）、アセチレングリコール、アセチレングリコールのエチレンオキサイド付加物、アセチレングリコールのプロピレンオキサイド付加物、アセチレングリコールのエチレンオキサイド及びプロピレンオキサイド付加物等が挙げられ、品質に応じて２種以上を併用することも勿論可能である。
【００２６】
本発明においては、基材上また樹脂層上に剥離層が形成される。
剥離層は、剥離剤を含有する層である。
剥離剤としては、シリコーン樹脂、フッ素樹脂、アミノアルキド樹脂、ポリエステル樹脂等が挙げられ、これら樹脂は、エマルジョン型、溶剤型又は無溶剤型のいずれもが使用できる。
中でも、剥離力、安全面、公害面、コスト等の観点から、無溶剤付加反応型シリコーン樹脂が好ましく用いられる。
紙基材に対する剥離層の付着量は、通常は、０．１〜５．０ｇ／ｍ２、好ましくは、０．３〜２．０ｇ／ｍ２である。
前記剥離層の付着量が０．３ｇ／ｍ２未満であると充分な剥離性が得られないことがあり、２．０ｇ／ｍ２を超えると経済的ではなく、またプリンタ等でのマシン搬送時にラベルハガレが生じることがある。
【００２７】
本発明では、基材の剥離層側の面に、光透過率向上のための樹脂層が形成されている場合に、剥離層が形成されていない面に印刷性を得るための、顔料と樹脂からなるバック層を設けてもよい。
前記バック層に用いられる顔料としては、カオリン、焼成カオリン、炭酸カルシウム、水酸化アルミニウム、硫酸カルシウム、硫酸バリウム、二酸化チタン、タルク、酸化亜鉛、アルミナ、酸化マグネシウム、シリカ、ペントナイト、ゼオライト、セリサイト等の鉱物質顔料やポリスチレン樹脂、尿素樹脂、メラミン樹脂、及びアクリル樹脂等の有機顔料が挙げられ、品質に応じて２種以上を併用することも勿論可能である。
【００２８】
前記バック層に用いられる樹脂としては、水溶性或いは水分散性の高分子化合物が用いられ、例えばカチオン性デンプン、エステル化デンプン、両性デンプン、酸化デンプン、酵素変性デンプン、エーテル化デンプン等のデンプン類、ＣＭＣ、ＨＥＣ等のセルロース誘導体、ゼラチン、カゼイン、天然ゴム等の天然或いは半合成高分子、ＰＶＡ、イソプレン、ネオプレン、ポリブタジエン等のポリジエン類、ポリブデン、ポリシソブチレン、ポリプロピレン、ポリエチレン等のポリアルケン類、ビニルハライド、酢酸ビニル、スチレン、（メタ）アクリル酸、（メタ）アクリル酸エステル、（メタ）アクリルアミド、メチルビニルエーテル等のビニル系重合体や共重合体類、ＳＢＲ、メチルメタクリレート−ブタジエン系等の合成ゴムラテックス、ポリウレタン樹脂、ポリエステル樹脂、ポリアミド樹脂、オレフィン−無水マレイン酸樹脂、メラミン樹脂、ＥＶＡ、ＥＥＡ等の合成高分子化合物等が挙げられるが、品質に応じて２種以上を併用することも勿論可能である。
【００２９】
前記発明のバック層の顔料と樹脂の比率は、好ましくは１／９〜９／１、更に好ましくは２／８〜８／２である。
１／９より顔料の比率が少ない場合は、印刷濃度が減少する傾向であり、９／１より顔料の比率が多い場合は、層の結着性が低下する傾向である。
また、前記バック層の付着量としては、好ましくは０．５ｇ／ｍ２以上、更に好ましくは１．０〜１０．０ｇ／ｍ２である。
【００３０】
また、本発明では、光透過率、緊度、及び表面平滑性を向上させるために、普通紙に剥離層を積層する前に、キャレンダー加工を施すことができる。
キャレンダー処理の方法としては、特に制限されず、マシーンキャレンダー、スーパーキャレンダー、グロスキャレンダー等のいずれの方法も使用でき、その条件は、所望とする紙厚、光透過性等に応じて適宜選択すればよいが、例えば、圧力１〜１０ＭＰａで１回以上行なうことが好ましい。
【実施例】
【００３１】
以下、実施例により本発明について詳細に説明するが、本発明は、下記実施例に何ら限定されるものではない。
【００３２】
［実施例１］
−剥離紙の作製−
木材パルプを原料とした、９４０ｎｍ〜９６０ｎｍの光透過率が３２％の普通紙（坪量：５５ｇ／ｍ２、厚み：６２μｍ）を基材とし、この基材の表面に、下記［Ａ液］を、乾燥後のシランカップリング剤の重量が、原紙重量に対して１．０％となるように塗付して乾燥させた。
さらに、［Ａ液］塗付した面に対して、下記［Ｂ液］を乾燥後の重量が２．０ｇ／ｍ２となるように塗布して乾燥させ、樹脂層を形成した。
その後、圧力を３．５ＭＰａとしてキャレンダーを行なった。
最後に、樹脂層の上に、［Ｃ液］を塗付して乾燥させ、剥離層を１．０ｇ／ｍ２となるように形成し、剥離紙を得た。
［Ａ液］
３−アミノプロピルトリエトキシシラン（信越化学社製、製品名：ＫＢＥ−９０３、固形分：１００％）を水に溶解して濃度２重量％の水溶液とした。
この水溶液を３０分程度攪拌し、加水分解させた。
［Ｂ液］
アクリルエマルション（ＢＡＳＦ社製、製品名：ジョンクリル７６３０Ａ、固形分３２％、Ｔｇ５３℃）に水を加え、７重量％の水溶液とした。
［Ｃ液］
無用剤シリコーン樹脂（東レ社製、製品名：ＳＰ７０１８、固形分１００％）１００部に白金触媒（東レダウ社製、製品名：ＳＰ−７０７７Ｒ、固形分１００％）を１部加えた。
【００３３】
−粘着ラベルの作製−
上記で得た剥離紙の剥離層の上に、粘着剤（サイデン化学社製、製品名：ＡＴ−１２０２、固形分６０％、Ｔｇ−５３．３℃）を乾燥後の付着量が２０ｇ／ｍ２となるように塗付した。
ここへ、サーマルペーパー（リコー社製、製品名：１５０ＬＡ−１）を張り合わせ、粘着ラベルを得た。
【００３４】
［実施例２］
樹脂層の付着量を１．０ｇ／ｍ２とした以外は実施例１と同様にして剥離紙、及び粘着ラベルを得た。
【００３５】
［実施例３］
樹脂層の付着量を３．０ｇ／ｍ２とした以外は実施例１と同様にして剥離紙、及び粘着ラベルを得た。
【００３６】
［実施例４］
［Ｂ液］を下記［Ｄ液］とした以外は実施例１と同様にして剥離紙、及び粘着ラベルを得た。
［Ｄ液］
ポリビニルアルコール（クラレ社製、製品名：ＰＶＡ１１７）を水に溶解させて７％の水溶液とした。
【００３７】
［実施例５］
［Ｂ液］を下記［Ｅ液］とした以外は実施例１と同様にして剥離紙、及び粘着ラベルを得た。
［Ｅ液］
ＳＢＲ（日本Ａ＆Ｌ社製、製品名：ＳＲ−１１５、固形分：４８％、Ｔｇ：３７℃）を水に溶解させて７％の水溶液とした。
【００３８】
［実施例６］
基材の普通紙を、９４０ｎｍ〜９６０ｎｍの光透過率が３０％の普通紙（坪量：５８ｇ／ｍ２、厚み：７４μｍ）に変更した以外は実施例１と同様にして剥離紙、及び粘着ラベルを得た。
【００３９】
［実施例７］
基材の普通紙を、９４０ｎｍ〜９６０ｎｍの光透過率が３３％の普通紙（坪量：５８ｇ／ｍ２、厚み：６７μｍ）に変更した以外は実施例１と同様にして剥離紙、及び粘着ラベルを得た。
【００４０】
［実施例８］
乾燥後のシランカップリング剤の重量が原紙重量に対して０．０５％となるように［Ａ液］を塗付したこと以外は実施例１と同様にして剥離紙、および粘着ラベルを得た。
【００４１】
［実施例９］
乾燥後のシランカップリング剤の重量が原紙重量に対して０．１％となるように［Ａ液］を塗付したこと以外は実施例１と同様にして剥離紙、および粘着ラベルを得た。
【００４２】
［実施例１０］
乾燥後のシランカップリング剤の重量が原紙重量に対して２％となるように［Ａ液］を塗付したこと以外は実施例１と同様にして剥離紙、および粘着ラベルを得た。
【００４３】
［実施例１１］
乾燥後のシランカップリング剤の重量が原紙重量に対して５％となるように［Ａ液］を塗付したこと以外は実施例１と同様にして剥離紙、および粘着ラベルを得た。
【００４４】
［実施例１２］
［Ａ液］を下記［Ｆ液］とした以外は実施例１と同様にして剥離紙、および粘着ラベルを得た。
［Ｆ液］
３−アミノプロピルトリメトキシシラン（信越化学社製、製品名：ＫＢＭ−９０３、固形分：１００％）を水に溶解して濃度２重量％の水溶液とした。
この水溶液を３０分程度攪拌し、加水分解させた。
【００４５】
［実施例１３］
［Ａ液］を下記［Ｇ液］とした以外は実施例１と同様にして剥離紙、および粘着ラベルを得た。
［Ｇ液］
Ｎ−２−アミノエチル−３−アミノプロピルトリメトキシシラン（信越化学社製、製品名：ＫＢＭ−６０３、固形分：１００％）を水に溶解して濃度２重量％の水溶液とした。
【００４６】
［実施例１４］
［Ａ液］を下記［Ｈ液］とした以外は実施例１と同様にして剥離紙、および粘着ラベルを得た。
［Ｈ液］
ビニルトリメトキシシラン（信越化学社製、製品名：ＫＢＭ−１００３、固形分：１００％）を１％の酢酸水に溶解して濃度２重量％の水溶液とした。
【００４７】
［実施例１５］
［Ａ液］を下記［Ｉ液］とした以外は実施例１と同様にして剥離紙、および粘着ラベルを得た。
［Ｉ液］
３−アクリロキシプロピルトリエトキシシラン（信越化学社製、製品名：ＫＢＭ−５１０３、固形分：１００％）を１％の酢酸水に溶解して濃度２重量％の水溶液とした。
【００４８】
［実施例１６］
［Ａ液］を下記［Ｊ液］とした以外は実施例１と同様にして剥離紙、および粘着ラベルを得た。
［Ｊ液］
３−メタクリロキシプロピルトリメトキシシラン（信越化学社製、製品名：ＫＢＭ−５０３、固形分：１００％）を１％の酢酸水に溶解して濃度２重量％の水溶液とした。
【００４９】
［実施例１７］
原紙の裏面に、乾燥後の重量が２．０ｇ／ｍ２となるように［Ｂ液］を塗布して乾燥させ、樹脂層を形成したこと以外は実施例１と同様にして剥離紙、および粘着ラベルを得た。
【００５０】
［実施例１８］
実施例１で使用した普通紙に、下記［Ｋ液］を塗工して乾燥し、乾燥後のアクリルエマルションの付着量が２．０ｇ／ｍ２となるように樹脂層を形成した。
その後のキャレンダー、剥離層の形成、粘着剤層の形成、ラベルの張り合わせは実施例１と同様に行ない、剥離紙、及び粘着ラベルを得た。
［Ｋ液］
上記［Ａ液］を９部と、上記［Ｂ液］を５部混ぜることで作製した。
【００５１】
［実施例１９］
上記［Ｋ液］を下記［Ｌ液］に変更したこと以外は実施例１８と同様にして剥離紙、及び粘着ラベルを得た。
［Ｌ液］
上記［Ｇ液］を９部と、上記［Ｂ液］を５部混ぜることで作製した。
【００５２】
［実施例２０］
［Ｋ液］を下記［Ｍ液］に変更したこと以外は実施例１９と同様にして剥離紙、及び粘着ラベルを得た。
［Ｍ液］
上記［Ａ液］を９部と、上記［Ｄ液］を５部混ぜることで作製した。
【００５３】
［実施例２１］
［Ｋ液］を下記［Ｎ液］に変更したこと以外は実施例１９と同様にして剥離紙、及び粘着ラベルを得た。
［Ｎ液］
上記［Ａ液］を９部と、上記［Ｅ液］を５部混ぜることで作製した。
【００５４】
［実施例２２］
剥離層を、樹脂層の形成されていない裏面の方に形成し、その乾燥後の付着量を２．０ｇ／ｍ２としたこと以外は実施例１と同様にして剥離紙、及び粘着ラベルを得た。
【００５５】
［比較例１］
［Ａ液］を塗工しないこと以外は実施例１と同様にして比較例１を得た。
【００５６】
［比較例２］
［Ａ液］を塗工しないこと以外は実施例４と同様にして比較例２を得た。
【００５７】
［比較例３］
［Ａ液］を塗工しないこと以外は実施例５と同様にして比較例３を得た。
【００５８】
［比較例４］
［Ｂ液］を塗工しないこと以外は実施例１と同様にして比較例４を得た。
【００５９】
［比較例５］
［Ｃ液］を塗工しないこと以外は実施例１と同様にして比較例５を得た。
【００６０】
［比較例６］
［Ｃ液］を塗工しないこと以外は実施例４と同様にして比較例６を得た。
【００６１】
［比較例７］
［Ａ液］を塗工しないこと以外は実施例２２と同様にして比較例７を得た。
【００６２】
［比較例８］
グラシン紙の基材に、［Ｃ液］を塗付して乾燥し、乾燥後の付着量が１．０ｇ／ｍ２となるようにして比較例８を得た。
【００６３】
上記の実施例１〜２２、比較例１〜８の剥離紙及び感熱記録用粘着ラベルについて、以下の評価を行なった。
【００６４】
［剥離性］
上記粘着ラベルを３０×５ｃｍにカットし、０．５ｍ／ｍｉｎの速度での剥離力［Ｎ／５０ｍｍ］を測定した。
評価結果の判定は以下のとおりである。
【００６５】
【表１】
2014030976.tif 000003
【００６６】
［光透過率］
分光光度計で、上記剥離紙の９４０ｎｍの光透過率を測定した。
評価結果の判定は以下のとおりである。
【００６７】
【表２】
2014030976.tif 000004
【００６８】
［剥離紙の離解性］
上記剥離紙を絶乾状態で２４ｇを計量した。これを８５±３℃に維持した状態で２０００ｍＬの水に浸し、ＪＩＳＰ８２０９に規定される標準離解機に供して３０００回転／ｍｉｎで離解した。
その後、分散状態を観察してその離解性を評価した。
評価結果の判定は以下のとおりである。
【００６９】
【表３】
2014030976.tif 000005
【００７０】
【表４】
2014030976.tif 000006
【先行技術文献】
【特許文献】
【００７１】
【特許文献１】特開平７−１０９６９９号公報
【特許文献２】特開平９−０３１８９８号公報
【特許文献３】特開平９−０４１２８６号公報
【特許文献４】特開平９−２１７２９９号公報
【特許文献５】特開平１０−２０４７９５号公報
【特許文献６】特開平１１−０１８９７号公報
【特許文献７】特開平８−１４４１９８号公報
【特許文献８】特開２００５−１９４６７４号公報
【特許文献９】特開２００１−１０５５３７号公報
【特許文献１０】特表２００８−５１７１２４号公報